Brevet FR2101080A1 — publié le 19720331

La présente invention concerne les accumulateurs du type " V.R." en permettant d'augmenter leurs performances0 Dans les dispositifs connus de ce genre : accumulateurs alcalin a plaques frittées minces on est très vite limité du point de vue de la capacité massique en Ah poids de l'accumulateur ) par l'adhérence du fritage ( dés que l'épaisseur tombe au dessous de 60 % de Mm, le gSteau fritté s'exfolie durant le spirage) On connait aussi un autre inconvénient, lors de son fonctionnement électrochimique l'accumulateur alcalin type " V.R. "présente le phénomène suivant s les " grains " de matière active ont tendance à grossir,-d'ou les surfaces spécifiques actives diminuent et les performances dans le temps se dégradent, Le procédé suivant l'invention permet d'éviter ces inconvénients.Dans celui-ci, le ( OH) Li introduit dans la p & e d' enduction doit au cours du frit- tage se répartir dans le gâteau enduit ( il est vraisemblable que le lithium doit se déposer aux joints de grain.). On doit donc réaliser un n soudo-brasage de la poudre de nickel, Il sera donc possible de réaller des plaques extra minces et de pouvoir les spiraler sans risque d'exfoliation.On doit par rapport aux accumulateurs dutype " V.R. ", toutes choses égales par ailleurs avoir une capacité massiques " augmentée de l'ordre de 50 %o Enfin le lithium déposé aux joints de grain doit augmenter la fiabilité dans le temps de cet accumulatueur en effet le lithium doit enrayer le grossissement des grains de matière active0 Le procédé, objet de l'invention réside dans la façon de préparer la pâte d'enduction, à savoir s Mélanger à sec, les trois constituant s poudre poudre de nickel, C.M.C., et hydroxyde de lithium, Mélange exécuté sur mélangeur du type " BONNET ", en petite vitesse0 Verser petit à petit la quantité voulue d'eau chaude ( 60 Degré). Il est inutile de " mesurer " la viscosité de la patte, il suffit de vérifier avec une spatule que la pate " coule " normalement. Il n'est pas non plus nécéssaire de tamiser après mélangeage. Laquantité en poids de lithine incorporée à la pate sera de l'ordre de IO % en poids de la quantité de poudre de nickel introduite. Le dispositif objet de l'invention peut être utilisé pour tous les accumulateurs types "V.O. Traditionnels et " V.R. ". REVENDICATIONS Dispositif consistant à introduire du lithium, sous forme de lithine, dans la pâte d'enduotion. Caractérisé par le fait qu'il consiste à introduire de la lithine dans la pâte d'enduction. L'introduction se faisant par mélangeage à sgc, La pâte d'enduction étant réalisée par apport d'eau.